REVENDICATIONS 1. Batterie d'accumulation aux ions de lithium, caractérisée en ce qu'elle comprend une électrode négative (30) pouvant intercaler ou désintercaler l'ion de lithium, une électrode positive (20) faite d'un oxyde métallique contenant du lithium comme matériau positif actif, et un électrolyte non aqueux, oùunerésine de polyfluorure de vinylidène est disposée entre ladite électrode négative (30) et ladite électrode positive (20) de façon que la tension de batterie ne s'élève pas au-delà d'une valeur prédéterminée, même lorsque ladite batterie est surchargée. 2. Batterie selon la revendication 1, caractérisée en ce que ladite résine de polyfluorure de vinylidène constitue un séparateur (10) servant à séparer ladite électrode positive de ladite électrode négative. 3. Batterie selon la revendication 2, caractérisée en ce ledit séparateur (10) est une résine composite faite d'un tissu non tissé qui est imprégné ladite résine de polyfluorure de vinylidène. 4. Batterie selon la revendication 2, caractérisée en ce ledit séparateur (10) est une résine composite faite d'un tissu non tissé de polytéréphtalate d'éthylène (PET) qui est imprégné de ladite résine de polyfluorure vinylidène. 5. Batterie selon la revendication 2, caractérisée en ce ledit (10) est une résine composite dans laquelle la résine de polyfluorure de vinylidène (PVdF) est liée aux deux faces d'une membrane microporeuse afin de former un stratifié intégré. 6. Batterie selon la revendication 2, caractérisée en ce ledit séparateur (10) est une résine composite dans laquelle la résine de polyfluorure de vinylidène est liée aux deux faces d'une membrane microporeuse de polyéthylène (PE) afin de former un stratifié intégré. 7. Batterie selon la revendication 1, caractérisée en ce que ladite résine polyfluorure de vinylidène est constituée de façon que le polyfluorure de vinylidène réagisse avec une partie du lithium ou de la solution électrolytique, partiellement pour produire un germe de réaction prenant part à une réaction électrochimique inverse (réaction rédox), le germe de réaction migrant entre l'électrode positive et l'électrode négative afin d'empêcher la réaction de charge lorsque ladite batterie est surchargée. 8. Batterie selon la revendication 1, caractérisée en ce que ladite résine de polyfluorure de vinylidène est constituée de façon que ladite conductivité ionique diminue de façon à empêcher la réaction de charge, par une réaction de gaz, lorsque décomposition du solvant ne s'accompagnant d'aucune production ladite batterie est surchargée. Batterie selon la revendication 1, caractérisée en ce ladite résine de polyfluorure de vinylidène est formée de façon à être changée en un conducteur électrique présentant une certaine résistivité, afin d'empêcher la réaction de charge, lorsque ladite batterie est surchargée. Batterie selon la revendication 1, caractérisée en ce que ladite surcharge implique de charger au moyen d'une quantité d'électricité correspondant à au moins % de la capacité de la batterie. 1. Batterie selon la revendication 1, caractérisée que ladite valeur de tension prédéterminée est de 5,0 V. 2. Batterie selon la revendication 1, caractérisée que ledit matériau actif de l'électrode positive (20) comprend au moins un composé choisi dans le groupe comprenant un oxyde de cobalt contenant du lithium oxyde de nickel contenant du lithium et un oxyde de manganèse contenant lithium, et ladite électrode négative comprend un matériau de carbone principalement composé de graphite. 13. Batterie selon la revendication 6, caractérisée ce que la proportion de résine de polyfluorure de vinylidène dans la composition du séparateur (10) est comprise dans l'intervalle de 5 à 100 17,, en poids. 14. Batterie selon la revendication 6, caractérisée en ce que la proportion de résine de polyfluorure de vinylidène dans la composition du séparateur (10) est comprise dans l'intervalle de 20 à 80 % en poids. Dispositif de batterie comprenant une batterie d'accumulation aux ions de lithium et un circuit de charge (5 1), caractérisé en ce ladite batterie d'alimentation aux ions de lithium comprend une électrode négative (30) pouvant intercaler ou désintercaler l'ion de lithium, une électrode positive (20) faite d'un oxyde métallique contenant du lithium comme matériau positif actif, un électrolyte non aqueux et un séparateur (10) comprenant polyfluorure de vinylidène servant à séparer ladite électrode positive de ladite électrode négative, et ledit circuit de charge (51) comprend un circuit de charge ne possédant aucune fonction empêchant la surcharge, de façon que la tension de la batterie ne elève pas au-delà d'une valeur prédéterminée même lorsque ladite batterie d'accumulation aux ions de lithium est surchargée. Dispositif de batterie comprenant une batterie d'accumulation aux ions de lithium et un circuit de charge (51), caractérisé en ce ladite batterie d'alimentation aux ions de lithium comprend une électrode négative (30) pouvant intercaler ou désintercaler l'ion de lithium, une électrode positive (20) faite d'un oxyde métallique contenant du lithium comme matériau positif actif, un électrolyte non aqueux et un séparateur (10) comprenant polyfluorure de vinylidène et servant à séparer ladite électrode positive ladite électrode négative, et ledit circuit de charge (51) comprend un circuit de charge ne possédant aucune fonction empêchant la surcharge, de façon tension de la batterie ne s'élève pas au-delà d'une valeur prédéterminée même lorsque ladite fonction empechant la surcharge n'agit pas lors de la surcharge ladite batterie d'accumulation aux ions de lithium. Dispositif de batterie selon la revendication 15, caractérisée en ce que ladite surcharge implique de charger au moyen d'une quantité d'électricité correspondant à au moins 400 % de la capacité de la batterie. Dispositif de batterie selon la revendication 15, caractérisée en ce que ladite valeur de tension prédéterminée est de 5,0 V. Dispositif de batterie selon la revendication 15, caractérisé en ce que ledit matériau actif de l'électrode positive (1-0) comprend au moins un composé choisi dans le groupe comprenant un oxyde de cobalt contenant du lithium, un oxyde de nickel contenant du lithium et un oxyde de manganèse contenant lithium, et ladite électrode néaative comprend un matériau de 4D carbone principalement composé de graphite.